СПОСОБ НЕПРЕРЫВНОГО ИЗГОТОВЛЕНИЯ ПМИ-ПЕНОМАТЕРИАЛОВ

1. Способ вспенивания поли(мет)акрилимидных блоков, отличающийся тем, что поли(мет)акрилимидный блок вспенивают в результате облучения с помощью излучения в ближней инфракрасной области (БИК) с длиной волны между 0,78 и 1,40 мкм в инфракрасном нагревательном устройстве.
2. Способ по п. 1, отличающийся тем, что несколько поли(мет)акрилимидных блоков перед облучением БИК-излучением соединяют друг с другом торцевыми сторонами, что облучение с помощью БИК-излучения осуществляют в камере непрерывного действия, и что весь процесс вспенивания проводят в непрерывном режиме.
3. Способ по п. 2, отличающийся тем, что поли(мет)акрилимидные блоки соединяют друг с другом торцевыми сторонами при помощи сварки контактным нагревом.
4. Способ по п. 1, отличающийся тем, что после сварки с контактным нагревом для соединения торцевых сторон поли(мет)акрилимидных блоков, поли(мет)акрилимидный блок перемещают в инфракрасное нагревательное устройство, пропускают через это инфракрасное нагревательное устройство при облучении БИК-излучением для
контролируемого вспенивания, а вспененные поли(мет)акрилимидные блоки распиливают или разрезают.
5. Способ по п. 4, отличающийся тем, что после пропускания через ИК-нагревательное устройство вспененные поли(мет)акрилимидные блоки равномерно охлаждают.
6. Способ по п. 4, отличающийся тем, что вспененные поли(мет)акрилимидные блоки охлаждают после распиливания или разрезания.
7. Способ по п. 4, отличающийся тем, что после пропускания через ИК-нагревательное устройство поли(мет)акрилимидные блоки частично охлаждают, а после распиливания или разрезания эти вспененные поли(мет)акрилимидные блоки охлаждают до желаемой конечной температуры.
8. Способ п. 1, отличающийся тем, что лампы БИК-излучения в инфракрасном нагревательном устройстве располагают таким образом, что в середине поли(мет)акрилимидного блока достигается наивысшая интенсивность излучения.
9. Способ по п. 1, отличающийся тем, что поли(мет)акрилимидные блоки вспенивают.
10. Способ по п. 4, отличающийся тем, что перед распиливанием или разрезанием вспененные поли(мет)акрилимидные блоки проводят через нагревательную печь, в которой поли(мет)акрилимидный пеноматериал подвергают термообработке.
11. Способ по п. 4, отличающийся тем, что отдельные вспененные поли(мет)акрилимидные блоки после распиливания или разрезания переводят в формующий инструмент.
12. Способ по п. 6, отличающийся тем, что отдельные вспененные поли(мет)акрилимидные блоки после охлаждения переводят в формующий инструмент.
13. Способ по п. 11, отличающийся тем, что отдельные вспененные поли(мет)акрилимидные блоки перед переведением в формующий инструмент разделяют с помощью горизонтального распила на листовой материал.
14. Способ по п. 12, отличающийся тем, что отдельные вспененные поли(мет)акрилимидные блоки перед переведением в формующий инструмент разделяют с помощью горизонтального распила на листовой материал.
15. Способ по п. 11, отличающийся тем, что формующее устройство точно также оснащено технологией нагрева в БИК-области.
16. Способ по п. 12, отличающийся тем, что формующее устройство точно также оснащено технологией нагрева в БИК-области.
17. Способ по одному из пп. 1-16, отличающийся тем, что поли(мет)акрилимид дополнительно содержит противопожарные добавки, краситель, неорганические наполнители и/или технологические добавки.
18. Вспененный поли(мет)акрилимидный материал, отличающийся тем, что этот материал был получен по способу согласно одному из пп. 1-17.